실시 예 6 : ( 단계 A ) 빌딩 블록 4 , 4 '-( 시클로헥산 - 1 , 1 - 디 일 ) 디 페놀 [ 세그먼트 = 4 , 4 '( 시클로헥산 - 1 , 1 - 디 일 ) 디페닐 ; Fg = 하이드 록 실 ( - OH ) ; ( 0 . 97 g , 6 mmol ) ] 및 두 번 째 빌딩 블록 N 4 , N 4 , N 4 ', N 4 '- 테트라 키스 ( 4 -( 메 톡 시 메틸 ) 페닐 ) 비페닐 - 4 , 4 '- 디아민 [ 세그먼트 = N 4 , N 4 , N 4 ', N 4 '- 테트라 - p - 톨 릴비 페닐 - 4 , 4 '- 디아민 ; Fg = 메 톡 시 에테르 ( - OCH 3 ) ; ( 1 . 21 g , 1 . 8 mmol ) ] 및 7 . 51 g 의 1 , 4 - 다 이 옥산 을 조합 하 였 다 . 균질 한 용액 이 제조 될 때 까지 상기 혼합물 을 교반 한 후 60 ℃ 로 가열 하 였 다 . 실온 으로 냉각 하 면서 , 상기 용액 을 0 . 45 마이크 론 PTFE 막 을 통해 여과 시켰 다 . 1 , 4 - 다 이옥 산내 의 p - 톨루엔 설폰산 10 중량 % 용액 0 . 22 g 으로서 운반 된 산 촉매 를 상기 여과 된 용액 에 첨가 하 여 반응 혼합물 을 포함 하 는 액체 를 제조 하 였 다 . ( 단계 B ) 10 밀 의 갭 을 가지 는 버드 바 가 갖춰진 일정 속도 드로우 다운 코터 를 이용 하 여 금속 화 된 ( TiZr ) MYLAR ™ 기판 의 반사 측면 에 상기 반응 혼합물 을 도포 하 였 다 . ( 단계 C ) 습윤 층 을 지지 하 는 금속 화 된 MYLAR ™ 기판 을 130 ℃ 로 예열 된 통풍 형 오븐 으로 신속 하 게 옮기 고 40 분 동안 가열 해 두 었 다 . 상기 단계 들 로부터 단일 프리 - 스탠딩 필름 으로서 기판 으로부터 박리 될 수 있 는 약 12 - 20 마이크 론 범위 의 두께 를 가진 SOF 가 제공 되 었 다 . 이것 은 SOF 의 색 은 녹색 이 었 다 . 상기 SOF 의 퓨리 에 트랜스폼 적외선 스 팩 트 럼 이 도 7 에 나타나 있 다 .